(57)【要約】【課題】本発明は車載用及びエネルギー貯蔵用リチウムイオン電池負極材料、電池及びその製造方法を提供する。【解決手段】本発明は従来の技術に比べて、メカニカルミルでの改質方法を採用し、ナノ導電性炭素を黒鉛粒子表面にコーティングして嵌め込む。この方法は導電剤の使用効率と材料表面での安定性が向上でき、これによって負極活物質と電解液の相容性を向上させ、リチウムイオン電池の低温特性とレート特性を改善させる。その初回充放電効率は９４.０％以上にも達し、２５℃低温回復率は９８.０％より高く、従来の技術に比べて８.０％以上を向上させる。本発明の方法は操作が簡単で、支配し易く、生産コストが低く、産業上の生産性に適合する。【選択図】図１
2015095455.tif 000002
【特許請求の範囲】
【請求項１】
車載用及びエネルギー貯蔵用リチウムイオン電池負極材料の製造方法であって、有機炭素源で黒鉛系材料を被覆して、混合材料を得る工程（１）、
混合材料に対して５００〜１８００℃で炭素化処理を行い、表面に不規則な炭素材料被覆層を有する黒鉛材料を得る工程（２）、
工程（２）で得られた材料と導電性材料に対してメカニカルミル法での改質処理を行う工程（３）、及び
篩分け、消磁してリチウムイオン電池負極材料を得る工程（４）を含む車載用及びエネルギー貯蔵用リチウムイオン電池負極材料の製造方法。
【請求項２】
前記黒鉛系材料は天然黒鉛、人造黒鉛又はカーボンマイクロビーズのうちの１種又は少なくとも２種の組合せであり、好ましくは、前記黒鉛系材料の固定炭素含有率は９９.９％以上であり、アスペクト比は１.０〜２.５であり、平均粒径は１〜３０μｍであり、Ｄmax≦４０.０ｕｍであり、比表面積は２.０〜２０.０ｍ2／ｇであり、粉末プレス密度は１.４５〜２.０５ｇ／ｃｍ3であり、層面間隔は０.３３５４〜０.３３６３ｎｍであり、菱形構造含有量は１.０〜３５.０％であり、ＩD／ＩGは０.１〜１.０であり、Ｉ110／Ｉ004は０.０５〜０.９５であり、Ｌｃは２００.０〜１０００.０ｎｍであり、Ｌａは８００.０〜１８００.０ｎｍであり、磁性物質含有量は０.５ｐｐｍ以下であり、金属異物粒子の大きさは１００.０μｍ以下であり、プレス密度は１.５ｇ／ｃｃである場合の粉末導電率は５０.０〜８００.０Ｓ／ｃｍであることを特徴とする請求項１に記載の方法。
【請求項３】
前記有機炭素源はタールピッチ、石油ピッチ、メソピッチ、高分子材料又は重合体のうちの１種又は少なくとも２種の組合せであり、
好ましくは、前記導電性材料はナノ導電剤及び／又は導電性黒鉛であり、好ましくは、前記ナノ導電剤はＣＮＴｓ、炭素繊維、ナノ黒鉛又はグラフェンのうちの１種又は少なくとも２種の組合せであり、好ましくは、前記ナノ導電剤の平均寸法は１０〜６００.０ｎｍであり、比表面積ＳＳＡは２.０〜６０.０ｍ2／ｇであり、好ましくは、前記ナノ導電剤の平均寸法は１０.０〜３００.０ｎｍであり、好ましくは、前記ＣＮＴと炭素繊維の直径は１〜３００ｎｍであり、長さは１〜２０μｍであり、好ましくは、前記グラフェンの黒鉛層の数は１〜１００であり、好ましくは、前記ナノ導電剤はナノ導電性液体の形で存在し、好ましくは、前記ナノ導電性液体におけるナノ導電剤の含有量は０.５〜２０ｗｔ％であり、好ましくは、前記ナノ導電性液体における分散溶媒は水、メタノール、エタノール、アセトン又はクロロホルムのうちの１種又は少なくとも２種の組合せであることを特徴とする請求項１又は２に記載の方法。
【請求項４】
前記導電性材料は導電性天然黒鉛粉末、導電性人造黒鉛粉末又はナノ導電性炭素ブラックのうちの１種又は少なくとも２種の組合せであり、好ましくは、前記導電性材料はシート状又はブロック状を呈し、長短径比は１.３〜４.５であり、平均粒径は０.５〜１２.０μｍであり、比表面積ＳＳＡは２.０〜６０.０ｍ2／ｇであることを特徴とする請求項１〜３のいずれか１項に記載の方法。
【請求項５】
工程（１）に記載の被覆は固相被覆又は液相被覆であり、
工程（２）に記載の炭素化処理温度は６００〜１６００℃であり、特に好ましくは７００〜１５００℃であることを特徴とする請求項１〜４のいずれか１項に記載の方法。
【請求項６】
工程（３）に記載のメカニカルミル法での改質処理はボールミリング処理、融合処理又は高速ナノ分散処理であり、好ましくは、前記ボールミリング改質処理時間は５.０分間以上であり、処理速度は２００〜４０００ｒ／ｍｉｎであり、好ましくは、前記ボールミリング改質処理時間は５.０〜１２００.０分間であり、好ましくは、前記ボールミリング改質処理に採用したボールの直径は０.１〜３.０ｍｍであり、ボールの種類はアルミナボール、酸化ジルコニウム又はコランダムボールであり、好ましくは、前記融合処理時間は２０.０〜８００.０分間であり、回転速度は８００〜３０００ｒ／ｍｉｎであり、キャビティ隙間は０.１〜２.０ｃｍであり、温度は１０〜８０℃であり、好ましくは、前記融合処理時間は２０.０〜３００.０分間であり、好ましくは、前記融合処理回転速度は８００〜２６００ｒ／ｍｉｎであり、好ましくは、前記融合処理のキャビティ隙間は０.１〜１.０ｃｍであり、好ましくは、前記融合処理温度は２０〜６０℃であり、好ましくは、前記高速ナノ分散時間は２０.０〜１２００.０分間であり、回転速度は２００〜８０００ｒ／ｍｉｎであり、好ましくは、前記高速ナノ分散は分散剤を採用し、好ましくは、前記導電性材料と分散剤の質量比は（１：０.１）〜（１：１）であり、特に好ましくは（１：０.３）〜（１：０.８）であり、好ましくは、前記分散剤はナトリウムカルボキシメチルセルロース、リグニンスルホン酸ナトリウム、リグニンスルホン酸マグネシウム、ポリスチレンスルホン酸ナトリウム、ポリスチレンスルホン酸アンモニウム、メチレンジナフチルスルホン酸ナトリウム又はポリアクリルアミドのうちの１種又は少なくとも２種の組合せであり、
好ましくは、工程（４）に記載の消磁の磁気誘導強度は３０００〜３００００Ｇｓであり、処理温度は１０〜８０℃であり、消磁時間は１０〜１２０ｓであることを特徴とする請求項１〜５のいずれか１項に記載の方法。
【請求項７】
請求項１〜６のいずれか１項に記載の方法により製造されることを特徴とする車載用及びエネルギー貯蔵用リチウムイオン電池負極材料。
【請求項８】
黒鉛系材料、基体の表面における不規則な炭素材料被覆層及び導電性材料からなり、且つ導電性材料が均一に黒鉛粒子表面にコーティングして嵌め込まれることを特徴とする請求項７に記載の車載用及びエネルギー貯蔵用リチウムイオン電池負極材料。
【請求項９】
前記車載用及びエネルギー貯蔵用リチウムイオン電池負極材料における導電性材料の含有量は０.１〜２０.０ｗｔ％であり、更に好ましくは０.５〜１８.０ｗｔ％であり、特に好ましくは１〜１５.０ｗｔ％であり、
好ましくは、前記車載用及びエネルギー貯蔵用リチウムイオン電池負極材料における不規則な炭素材料被覆層の含有量は０.１〜２０.０ｗｔ％であり、更に好ましくは０.５〜１８.０ｗｔ％であり、特に好ましくは１〜１５.０ｗｔ％であり、
好ましくは、前記車載用及びエネルギー貯蔵用リチウムイオン電池負極材料における不規則な炭素材料被覆層と黒鉛系材料の質量比は（０.１：１００）〜（２０.０：１００）であり、更に好ましくは（０.５：１００）〜（１８.０：１００）であり、特に好ましくは（０.５：１００）〜（１５.０：１００）であり、
好ましくは、前記車載用及びエネルギー貯蔵用リチウムイオン電池負極材料における黒鉛系材料と導電性材料の質量比は（１０：０.０１）〜（１０：１０.０）であり、更に好ましくは（１０：０.１）〜（１０：８.０）であり、特に好ましくは（１０：０.５）〜（１０：６.０）であることを特徴とする請求項７又は８に記載の車載用及びエネルギー貯蔵用リチウムイオン電池負極材料。
【請求項１０】
請求項７〜９のいずれか１項に記載の車載用及びエネルギー貯蔵用リチウムイオン電池負極材料を含むことを特徴とする車載用及びエネルギー貯蔵用リチウムイオン電池。
【発明の詳細な説明】
【技術分野】
【０００１】
本発明はリチウムイオン電池材料分野に関する。具体的には、車載用及びエネルギー貯蔵用リチウムイオン電池負極材料及びその製造方法に関する。
【背景技術】
【０００２】
従来、商用リチウムイオン電池用負極材料は主に黒鉛系材料であり、黒鉛を負極材料とする場合の理論比容量は３７２ｍＡｈ／ｇに達する。しかし充放電レート特性が悪く、電解質との相容性や低温特性が悪いため、リチウムイオン電池の車載及びエネルギー貯蔵分野での開発進捗に直接影響を与える。
【０００３】
黒鉛系材料に対して被覆改質処理を行うことにより、材料の可逆容量、サイクル特性及び電解液との相容性を大幅に向上させることができるが、被覆材料であるピッチ又は樹脂又は高分子物質の導電特性は黒鉛より悪いため、電極材料の導電特性も悪くなり、且つ低温特性は良くない。本発明者らは鋭意検討を行なった結果、導電剤の添加は被覆黒鉛材料の導電特性を効果的に向上させるとともに、電極材料と電解液の相容性を向上させることができることを発見した。
【０００４】
特許文献１は液相混合、乾燥、炭素化処理、高温処理、複合化などの工程を含むリチウムイオン電池負極材料の製造方法を開示している。
【先行技術文献】
【特許文献】
【０００５】
【特許文献１】中国特許出願公開第１０１８８７９６７号明細書
【発明の概要】
【発明が解決しようとする課題】
【０００６】
導電性材料の添加はある程度黒鉛材料の導電特性を向上させることができるが、導電剤の分散が難しく、生産効率が低い等の問題が存在する。また分散された導電剤を適時に使用しないと、更に二次凝集を引き起こす。従って導電剤の使用効率及び材料の均一性に影響を与え、リチウムイオン電池のサイクル特性とレート特性が低下する。
【０００７】
前述の特許文献１の負極材料の製造方法は炭素化処理と高温処理を含み、前記複合化は順次混合と融合を含むため、エネルギー消費やコストが高く、操作が複雑であり、産業としての生産性に不利である。
【０００８】
従って、導電特性、サイクル特性及びレート特性が優れ、且つ製造方法が簡単で、生産コストが低いリチウムイオン電池負極材料を開発することは所属分野の技術難題である。
【課題を解決するための手段】
【０００９】
従来技術の不足に対して、本発明の目的の１つ目は車載用及びエネルギー貯蔵用リチウムイオン電池負極材料の製造方法を提供することであり、
有機炭素源で黒鉛系材料を被覆して、混合材料を得る工程（１）、
工程（１）で得られた混合材料を、５００〜１８００℃で炭素化処理を行い、表面に不規則の炭素材料被覆層を有する黒鉛材料を得る工程（２）、
工程（２）で得られた材料と導電性材料に対して、メカニカルミル法で改質処理を行う工程（３）、及び
篩分け、消磁してリチウムイオン電池負極材料を得る工程（４）を含み、
好ましくは、前記黒鉛系材料は天然黒鉛、人造黒鉛又はカーボンマイクロビーズのうちの１種又は少なくとも２種の組合せであり、好ましくは、前記黒鉛系材料の固定炭素含有率は９９.９％以上であり、アスペクト比は１.０〜２.５であり、平均粒径は１〜３０μｍ、Ｄmax≦４０.０μｍであり、比表面積は２.０〜２０.０ｍ2／ｇであり、粉末プレス密度は１.４５〜２.０５ｇ／ｃｍ3であり、層面間隔（ｄ002）は０.３３５４〜０.３３６３ｎｍであり、菱形構造（３Ｒ）含有量は１.０〜３５.０％であり、ＩD／ＩG（面積比）は０.１〜１.０であり、Ｉ110／Ｉ004は０.０５〜０.９５であり、Ｌｃは２００.０〜１０００.０ｎｍであり、Ｌａは８００.０〜１８００.０ｎｍであり、磁性物質含有量は０.５ｐｐｍ以下であり、金属異物粒子の大きさは１００.０μｍ以下であり、プレス密度が１.５ｇ／ｃｃである場合の粉末導電率は５０.０〜８００.０Ｓ／ｃｍである。
【００１０】
好ましくは、前記有機炭素源はタールピッチ、石油ピッチ、メソピッチ、高分子材料又は重合体のうちの１種又は少なくとも２種の組合せである。
【００１１】
好ましくは、前記導電性材料はナノ導電剤及び／又は導電性黒鉛であり、好ましくは、前記ナノ導電剤はＣＮＴｓ、炭素繊維、ナノ黒鉛又はグラフェンのうちの１種又は少なくとも２種の組合せであり、好ましくは、前記ナノ導電剤の平均寸法（Ｄ50）は１０〜６００.０ｎｍであり、比表面積ＳＳＡは２.０〜６０.０ｍ2／ｇであり、好ましくは、前記ナノ導電剤の平均寸法は１０.０〜３００.０ｎｍであり、好ましくは、前記ＣＮＴと炭素繊維の直径は１〜３００ｎｍであり、長さは１〜２０μｍであり、好ましくは、前記グラフェンの黒鉛層の数は１〜１００であり、好ましくは、前記ナノ導電剤はナノ導電性液体の状態で存在し、好ましくは、前記ナノ導電性液体におけるナノ導電剤の含有量は０.５〜２０ｗｔ％であり、好ましくは、前記ナノ導電性液体における分散溶媒は水、メタノール、エタノール、アセトン又はクロロホルムのうちの１種又は少なくとも２種の組合せである。
【００１２】
好ましくは、前記導電性材料は導電性天然黒鉛粉末、導電性人造黒鉛粉末又はナノ導電性炭素ブラック（Ｓｕｐｅｒ−Ｐ）のうちの１種又は少なくとも２種の組合せであり、好ましくは、前記導電性材料はシート状又はブロック状を呈し、長短径比は１.３〜４.５であり、平均粒径は０.５〜１２.０μｍであり、比表面積ＳＳＡは２.０〜６０.０ｍ2／ｇである。
【００１３】
好ましくは、工程（１）に記載の被覆は固相被覆又は液相被覆である。
【００１４】
本発明における固相被覆は所属分野の既知技術であり、当業者は必要に応じて適当な技術パラメータを選択できる。前記固相被覆の非限定的な例は、有機炭素源と黒鉛系材料を混合機の中に置き、温度を１５℃〜８０℃に制御し、４００〜２０００ｒｐｍの回転速度で、１〜３００分間処理し、混合材料を得る。前記混合機は高速改質ＶＣ混合機、コーンミキサー又は混練機であるということを含む。
【００１５】
本発明における液相被覆は所属分野の既知技術であり、当業者は必要に応じて適合な技術パラメータを選択できる。前記液相被覆の非限定的な例として以下を挙げる。有機炭素源を溶媒の中に加え、高速ミキサーで液相混合を行い、攪拌回転速度が３０００〜５０００ｒｐｍであり、攪拌時間が２０〜６０分間であり、温度が８０〜９０℃であり、その後黒鉛基体材料を前記混合物の中に加え、有機炭素源と黒鉛基体材料の質量比は（１：９）〜（２：８）であり、続けて高速ミキサーで液相混合を行い、攪拌回転速度は３０００〜５０００ｒｐｍであり、攪拌時間は１２０〜１８０分間であり、使用される溶媒と黒鉛基体材料の質量比は２〜１.２であり、乾燥して、混合材料を得る、前記溶媒はエタノール又はメタノールであり、前記液相被覆における乾燥は噴霧乾燥機で行い、噴霧乾燥機の入口温度は１５０〜３５０℃であり、出口温度は２０〜２５０℃であり、圧力は１０〜１００ＭＰａであり、供給頻度は１０〜１００Ｈｚであり、攪拌回転速度は３０００〜５０００ｒｐｍであり、攪拌時間は１２０〜１８０分間であり、使用される溶媒と黒鉛基体材料の質量比は２〜１.２であり、乾燥して、混合材料を得る、前記溶媒はエタノール又はメタノールである。
【００１６】
好ましくは、工程（２）に記載の炭素化処理温度は６００〜１６００℃であり、特に好ましくは７００〜１５００℃である。
【００１７】
好ましくは、工程（３）に記載のメカニカルミル法での改質処理はボールミリング処理、融合処理又は高速ナノ分散処理であり、好ましくは、前記ボールミリング改質処理時間は５.０分間以上であり、処理速度は２００〜４０００ｒ／ｍｉｎであり、前記ボールミリング改質処理時間は６.０分間、８.０分間、１０.０分間、１５.０分間、２０.０分間、５０.０分間、１００.０分間、２００.０分間、３００.０分間、５００.０分間、８００.０分間、１０００.０分間、１１００.０分間、１１５０.０分間、１１８０.０分間、１１９０.０分間、１１９５.０分間又は１１９９.０分間等であっても良く、好ましくは５.０〜１２００.０分間であり、前記ボールミリング改質処理速度は２１０ｒ／ｍｉｎ、２２０ｒ／ｍｉｎ、２５０ｒ／ｍｉｎ、３００ｒ／ｍｉｎ、５００ｒ／ｍｉｎ、１０００ｒ／ｍｉｎ、１５００ｒ／ｍｉｎ、２０００ｒ／ｍｉｎ、２５００ｒ／ｍｉｎ、３０００ｒ／ｍｉｎ、３５００ｒ／ｍｉｎ、３８００ｒ／ｍｉｎ、３９００ｒ／ｍｉｎ又は３９５０ｒ／ｍｉｎ等であっても良く、好ましくは、前記ボールミリング改質処理に採用したボールの直径は０.１〜３.０ｍｍであり、ボールの種類はアルミナボール又はコランダムボールであり、好ましくは、前記融合処理時間は２０.０〜８００.０分間であり、回転速度は８００〜３０００ｒ／ｍｉｎであり、キャビティ隙間は０.１〜２.０ｃｍであり、温度は１０〜８０℃であり、好ましくは、前記融合処理時間は２０.０〜３００.０分間であり、好ましくは、前記融合処理回転速度は８００〜２６００ｒ／ｍｉｎであり、好ましくは、前記融合処理のキャビティ隙間は０.１〜１.０ｃｍであり、好ましくは、前記融合処理温度は２０〜６０℃であり、好ましくは、前記高速ナノ分散時間は２０.０〜１２００.０分間であり、回転速度は２００〜８０００ｒ／ｍｉｎであり、好ましくは、前記高速ナノ分散は分散剤を採用し、好ましくは、前記導電性材料と分散剤の質量比は（１：０.１）〜（１：１）であり、特に好ましくは（１：０.３）〜（１：０.８）であり、好ましくは、前記分散剤はナトリウムカルボキシメチルセルロース、リグニンスルホン酸ナトリウム、リグニンスルホン酸マグネシウム、ポリスチレンスルホン酸ナトリウム、ポリスチレンスルホン酸アンモニウム、メチレンジナフチルスルホン酸ナトリウム又はポリアクリルアミドのうちの１種又は少なくとも２種の組合せである。
【００１８】
好ましくは、工程（４）に記載の消磁の磁気誘導強度は３０００〜３００００Ｇｓであり、処理温度は１０〜８０℃であり、消磁時間は１０〜１２０ｓである。
【００１９】
本発明の目的の２つ目は車載用及びエネルギー貯蔵用リチウムイオン電池負極材料を提供することであり、本発明の方法により製造した前記負極材料は、電解液との浸潤性が良く、電子導電率が高く、低温レート特性及びサイクル特性が優れる。
【００２０】
前記車載用及びエネルギー貯蔵用リチウムイオン電池負極材料は黒鉛系材料、基体表面における不規則な炭素材料被覆層及び導電性材料からなり、且つ黒鉛粒子の表面に導電性材料を均一にコーティングして嵌め込む。
【００２１】
好ましくは、前記車載用及びエネルギー貯蔵用リチウムイオン電池負極材料における導電性材料の含有量は０.１〜２０.０ｗｔ％であり、更に好ましくは０.５〜１８.０ｗｔ％であり、特に好ましくは１〜１５.０ｗｔ％である。
【００２２】
好ましくは、前記車載用及びエネルギー貯蔵用リチウムイオン電池負極材料における不規則な炭素材料被覆層の含有量は０.１〜２０.０ｗｔ％であり、更に好ましくは０.５〜１８.０ｗｔ％であり、特に好ましくは１〜１５.０ｗｔ％であり、
好ましくは、前記車載用及びエネルギー貯蔵用リチウムイオン電池負極材料における不規則な炭素材料被覆層と黒鉛系材料の質量比は（０.１：１００）〜（２０.０：１００）であり、更に好ましくは（０.５：１００）〜（１８.０：１００）であり、特に好ましくは（０.５：１００）〜（１５.０：１００）である。
【００２３】
好ましくは、前記車載用及びエネルギー貯蔵用リチウムイオン電池負極材料における黒鉛系材料と導電性材料の質量比は（１０：０.０１）〜（１０：１０.０）であり、更に好ましくは（１０：０.１）〜（１０：８.０）であり、特に好ましくは（１０：０.５）〜（１０：６.０）である。
【００２４】
本発明の目的の３つ目は車載用及びエネルギー貯蔵用リチウムイオン電池を提供することであり、前記車載用及びエネルギー貯蔵用リチウムイオン電池は本発明に記載の車載用及びエネルギー貯蔵用リチウムイオン電池負極材料を含む。
【発明の効果】
【００２５】
本発明は、従来の技術に比べて、メカニカルミル法での改質処理で、ナノ導電剤及び／又は導電性黒鉛を均一に黒鉛粒子表面にコーティングして嵌め込み、且つナノ炭素を黒鉛粒子表面にコーティングして嵌め込むことによって、二次凝集を防止する。導電剤と黒鉛粒子の間の作用力を増加させ、導電剤の使用効率と材料表面での安定性を向上させることによって、負極活物質と電解液の相容性を向上させ、リチウムイオン電池の低温特性とレート特性を改善させる。本発明に記載の負極材料の初回充放電効率は９４.０％以上であり、従来の技術サンプルに比べて２.０％以上高く、２５℃低温回復率は９８.０％より高く、従来の技術に比べて８.０％以上向上した。本発明による方法は操作が簡単で、制御し易く、生産コストも低く、産業化生産に適合する。
【図面の簡単な説明】
【００２６】
【図１】本発明の実施例３のＳＥＭ写真である。
【図２】本発明の実施例２と比較実施例１の導電率を対比して示した図である。
【図３】本発明の実施例と比較実施例の低温特性を比較して示した図である。
【発明を実施するための形態】
【００２７】
本発明を分かりやすくさせるために、以下のように実施例に基づいて説明する。実施例は本発明を理解するためのものだけであり、本発明に対する具体的な限定と見なすべきではない。
【００２８】
実施例１
炭素含有量が９９.９％以上、粒子径が３〜４０μｍである球状天然黒鉛を、ＶＣ反応釜中に入れ、天然黒鉛との質量比が５：１００である石油ピッチを導入して固相混合し、回転速度は１２００ｒｐｍ、混合時間は９０分間で、混合材料を得る。前記混合材料を、窒素ガスの雰囲気下に配置し、１２００℃で炭素化処理を行い、その後反応産物を常温まで冷却し、表面に不規則な炭素材料被覆層を有する天然黒鉛を得る。メカニカルボールミリングを用いて、ボールミルの回転速度が２００ｒｐｍ、処理時間が４８０分間で表面に不規則な炭素材料被覆層を有する天然黒鉛とナノ導電剤グラフェンを１００：２の質量比で均一に混合した。得られた物に対して篩分け、消磁を行い、消磁回数は３回、磁気誘導強度は１００００Ｇｓ、処理温度は１０℃、電磁式ハンマー打撃回数は２０回／秒であり、平均粒径１１.２μｍのリチウムイオン電池黒鉛負極材料を得る。
【００２９】
実施例２
一定量のアクリル酸樹脂を水の中に加え、高速ミキサーで液相混合を行い、攪拌回転速度は３０００ｒｐｍ、攪拌時間は６０分間、温度は９０℃であり、その後炭素含有量が９９.９％以上、粒子径が３〜４０μｍであるブロック状天然黒鉛を前記混合物の中に加え、そのうちアクリル酸樹脂と天然黒鉛の質量比は１５：１００であり、続いて高速ミキサーで液相混合を行い、攪拌回転速度は３０００ｒｐｍ、攪拌時間は１８０分間であり、使用される溶媒水とブロック状天然黒鉛の質量比は２００：１００であり、噴霧乾燥機で乾燥し、入口温度は３５０℃、出口温度は１５０℃、圧力は１００ＭＰａ、供給頻度は１０Ｈｚで、混合材料を得る。得られた混合材料を窒素ガスの雰囲気下に配置し、５００℃で炭素化処理を行い、その後反応産物を常温まで冷却し、表面に不規則な炭素材料被覆層を有する天然黒鉛を得る。表面に不規則な炭素材料被覆層を有するブロック状天然黒鉛とＣＮＴを、１００：９の質量比で融合機にて均一に混合し、そのうち融合機の回転速度が２６００ｒｐｍで、処理時間が９０分間である。得られた物に対して篩分け、消磁を行い、消磁回数は３回、磁気誘導強度は１００００Ｇｓ、処理温度は１０℃、電磁式ハンマー打撃回数は２０回／秒であり、平均粒径が８.９μｍであるリチウムイオン電池黒鉛負極材料を得る。
【００３０】
実施例３
炭素含有量が９９.９％以上、粒子径が３〜４０μｍである人造黒鉛を、コーンミキサー中に入れ、人造黒鉛との質量比が４：１００であるメソピッチを導入して固相混合した。回転速度は５０ｒｐｍ、混合時間が３００分間で、混合材料を得る。混合材料を窒素ガスの雰囲気下に配置し、１８００℃で炭素化処理を行い、その後反応産物を常温まで冷却し、表面に不規則な炭素材料被覆層を有する人造黒鉛を得る。表面に不規則な炭素材料被覆層を有する人造黒鉛、導電性天然黒鉛粉末、ＳＰを、１００：９：０.１の質量比で融合機にて均一に混合し、融合機の回転速度が８００ｒｐｍで、処理時間が３００分間である。得られた物に対して篩分け、消磁を行い、消磁回数が３回、磁気誘導強度が１００００Ｇｓ、処理温度が１０℃、電磁式ハンマー打撃回数が２０回／秒であり、平均粒径が１４.５μｍであるリチウムイオン電池黒鉛負極材料を得る。
【００３１】
実施例４
炭素含有量が９９.９％以上、粒子径が３〜４０μｍであるブロック状天然黒鉛を、ＶＣ反応釜に入れ、天然黒鉛との質量比が２０：１００であるタールピッチを導入して固相混合し、回転速度は２０００ｒｐｍ、混合時間は６０分間で、混合材料を得る。前記混合材料を窒素ガスの雰囲気下に配置し、炭素化処理を行い、温度は９５０℃、その後反応産物を常温まで冷却し、表面に不規則な炭素材料被覆層を有する天然黒鉛を得る。表面に不規則な炭素材料被覆層を有する天然黒鉛、ＳＰ、分散剤を１００：８：３の質量比で高速ナノ分散にて均一に混合し、そのうち高速ナノ分散の回転速度は８０００ｒｐｍ、処理時間は６０分間、分散剤はポリアクリルアミドである。得られた物に対して篩分け、消磁を行い、消磁回数は３回、磁気誘導強度が１００００Ｇｓで、処理温度は１０℃、電磁式ハンマー打撃回数は２０回／秒であり、平均粒径が１７.０μｍであるリチウムイオン電池黒鉛負極材料を得る。
【００３２】
実施例５
炭素含有量が９９.９％以上、粒子径が３〜４０μｍであるカーボンマイクロビーズを、コーンミキサーに入れ、カーボンマイクロビーズとの質量比が０.１：１００であるタールピッチを導入して固相混合し、回転速度は１２０ｒｐｍ、混合時間は９０分間で、混合材料を得る。前記混合材料を窒素ガスの雰囲気下に配置し、１５００℃で炭素化処理を行い、その後反応産物を常温まで冷却し、表面に不規則な炭素材料被覆層を有するカーボンマイクロビーズを得る。表面に不規則な炭素材料被覆層を有するカーボンマイクロビーズ、導電性天然黒鉛粉末、分散剤を１００：２０：８の質量比で高速ナノ分散にて均一に混合し、そのうち高速ナノ分散の回転速度が５０００ｒｐｍ、処理時間は９０分間、分散剤はナトリウムカルボキシメチルセルロースである。得られた物に対して篩分け、消磁を行い、消磁回数は３回、磁気誘導強度は１００００Ｇｓ、処理温度は１０℃、電磁式ハンマー打撃回数は２０回／秒で、平均粒径が９.８μｍであるリチウムイオン電池黒鉛負極材料を得る。
【００３３】
実施例６
一定量のポリエチレンオキシドをジメチルアセトアミド中に加え、高速ミキサーで液相混合を行い、攪拌回転速度は５０００ｒｐｍ、攪拌時間は２０分間、温度は８０℃であり、その後炭素含有量が９９.９％以上、粒子径が３〜４０μｍである球状天然黒鉛を前記混合物中に加え、そのうちポリエチレンオキシドと球状天然黒鉛の質量比が１８：１００であり、続けて高速ミキサーで液相混合を行い、攪拌回転速度は５０００ｒｐｍ、攪拌時間は１２０分間、使用される溶媒のジメチルアセトアミドと球状天然黒鉛の質量比が１２：１００であり、噴霧乾燥機で乾燥し、入口温度は２８０℃、出口温度は１２０℃、圧力は８０ＭＰａ、供給頻度は３０Ｈｚで、混合材料を得る。得られた混合材料を窒素ガスの雰囲気下に配置し、７００℃で炭素化処理を行い、その後反応産物を常温まで冷却し、表面に不規則な炭素材料被覆層を有する天然黒鉛を得る。表面に不規則な炭素材料被覆層を有する天然黒鉛、導電性人造黒鉛粉末、炭素繊維を１００：５：３の質量比でボールミルにて均一に混合し、ボールミルの回転速度は１２００ｒｐｍ、処理時間は１２０分間である。得られた物に対して篩分け、消磁を行い、消磁回数は３回、磁気誘導強度は１００００Ｇｓ、処理温度は１０℃、電磁式ハンマー打撃回数は２０回／秒であり、平均粒径が１３.８μｍであるリチウムイオン電池黒鉛負極材料を得る。
【００３４】
実施例７
炭素含有量が９９.９％以上、粒子径が３〜４０μｍである人造黒鉛を、ＶＣ反応釜に入れ、人造黒鉛との質量比が６：１００であるタールピッチを導入して固相混合し、回転速度が８００ｒｐｍ、混合時間が１２０分間で、混合材料を得る。前記混合材料を窒素ガスの雰囲気下に配置し、９００℃で炭素化処理を行い、その後反応産物を常温まで冷却し、表面に不規則な炭素材料被覆層を有する人造黒鉛を得る。表面に不規則な炭素材料被覆層を有する人造黒鉛、導電性天然黒鉛粉末を１００：１５の質量比で融合機にて均一に混合させ、そのうち融合機の回転速度は１８００ｒｐｍであり、処理時間は１２０分間である。得られた物に対して篩分け、消磁を行い、消磁回数は３回、磁気誘導強度は１００００Ｇｓ、処理温度は１０℃、電磁式ハンマー打撃回数は２０回／秒であり、平均粒径が１５.３μｍであるリチウムイオン電池黒鉛負極材料を得る。
【００３５】
実施例８
炭素含有量が９９.９％以上、粒子径が３〜４０μｍであるブロック状天然黒鉛を、混練機中に入れ、ブロック状天然黒鉛との質量比が１０：１００である石油ピッチを導入して固相混合した。回転速度は１８０ｒｐｍ、混合時間は６０分間、温度は８０℃で、混合材料を得る。前記混合材料を窒素ガスの雰囲気下に配置し、１３００℃で炭素化処理を行い、その後反応産物を常温まで冷却し、表面に不規則な炭素材料被覆層を有する天然黒鉛を得る。表面に不規則な炭素材料被覆層を有する天然黒鉛、導電性人造黒鉛粉末、分散剤を１００：１２：５の質量比で高速ナノ分散にて均一に混合させ、そのうち高速ナノ分散の回転速度は２５００ｒｐｍ、処理時間は２４０分間であり、分散剤はポリスチレンスルホン酸アンモニウムである。得られた物に対して篩分け、消磁を行い、消磁回数は３回、磁気誘導強度は１００００Ｇｓ、処理温度は１０℃、電磁式ハンマー打撃回数は２０回／秒であり、平均粒径が１２.１μｍであるリチウムイオン電池黒鉛負極材料を得る。
【００３６】
比較実施例１
炭素含有量が９９.９％以上、粒子径が３〜４０μｍであるブロック状天然黒鉛を、ＶＣ反応釜中に入れ、天然黒鉛との質量比が８：１００である石油ピッチを導入して固相混合した。回転速度は１２００ｒｐｍ、混合時間は１２０分間で、混合材料を得る。前記混合材料を窒素ガスの雰囲気下に配置し、１２００℃で炭素化処理を行い、その後反応産物を常温まで冷却し、表面に不規則な炭素材料被覆層を有する天然黒鉛を得る。得られた物に対して篩分け、消磁を行い、消磁回数は３回、磁気誘導強度は１００００Ｇｓ、処理温度は１０℃、電磁式ハンマー打撃回数は２０回／秒であり、平均粒径が１２.５μｍであるリチウムイオン電池黒鉛負極材料を得る。
【００３７】
比較実施例２
炭素含有量が９９.９％以上、粒子径が３〜４０μｍである球状天然黒鉛とナノ導電剤ＳＰを１００：３の質量比でメカニカルボールミリングにて均一に混合し、そのうちボールミルの回転速度は１２００ｒｐｍ、処理時間は１２０分間である。得られた物に対して篩分け、消磁を行い、消磁回数は３回行い、磁気誘導強度は１００００Ｇｓ、処理温度は１０℃、電磁式ハンマー打撃回数は２０回／秒であり、そして平均粒径が１４.６μｍであるリチウムイオン電池黒鉛負極材料を得る。
【００３８】
図１から、導電剤が被覆黒鉛材料の表面に均一に分散しているということが分かる。本発明の機械的改質方法によれば、導電剤の使用効率と材料表面での安定性を大幅に向上させることができ、これによって負極活物質と電解液の相容性を向上させ、リチウムイオン電池の低温特性とレート特性を改善させることができる。
【００３９】
本発明の方法により製造された車載用及びエネルギー貯蔵用リチウムイオン電池負極材料は、導電剤の添加及び均一な分散により、図２から、機械的改質処理を採用した被覆黒鉛材料は、導電剤を添加しない比較例１と比べて、導電率が著しく優れ、６０〜１８０Ｓ／ｃｍ向上したことが分かる。
【００４０】
本発明の機械的改質方法によれば、図３から、導電剤の均一な分散が導電剤の使用効率と材料表面での安定性を大幅に向上させ、リチウムイオン電池の低温特性を改善し、全ての実施例の低温特性はいずれも比較例１と２より優れ、全ての実施例の２５℃低温回復率が９８.０％より高く、従来の技術に比べて８.０％以上向上させていることが分かる。
【００４１】
本発明の方法により製造した車載用及びエネルギー貯蔵用リチウムイオン電池負極材料は、形態がＳ：４８００走査型電子顕微鏡により測定し、導電率がＭＣＰ−ＰＤ５１粉末導電率測定システムにより測定した。
【００４２】
通常の評価用測定方法を用いて、実施例及び比較実施例の方法により製造された車載用及びエネルギー貯蔵用リチウムイオン電池負極材料の半電池特性を測定する。
【００４３】
各実施例及び比較実施例の半電池結果は以下の表１により示す。
【００４４】
【表１】
2015095455.tif 000003
【００４５】
本発明に使用する全電池試験方法は以下の通りである。実施例１〜８及び比較例１〜２を負極材料とし、ＣＭＣとＳＢＲをバインダーとし、Ｓｕｐｅｒ−Ｐを導電剤とし、負極材料とバインダーと導電剤を９５.８：３.２：１.０の質量比で混合して、銅箔の集電体に塗布し、乾燥、プレス、切取りを行ない負極極片を得る。さらにＬｉＣｏＯ2を正極材料とし、ＰＶＤＦをバインダーとし、Ｓｕｐｅｒ−Ｐを導電剤とし、正極材料とバインダーと導電剤を９４.５：１.５：４.０の質量比で混合して、アルミ箔の集電体に塗布し、通常の方法で乾燥、プレス、切取りを行ない正極極片を得る。前記マッチングする正負極極片に対して、（ＰＥ又はＰＰ）をセパレーターとし、正極／セパレーター／負極の順番で上から下に置き、その後レート特性が優れた円筒形１８６５０セルに巻き取れる。セルを鋼製ケーシングに組み込んで、密封してから乾燥のアルゴンガスグローブボックスにおいてセル注液口から適量の電解液（ｌｍｏｌ／Ｌ ＬｉＰＦ６／ＤＭＣ＋ＥＭＣ＋ＥＣ，１：１：１）を注入する。開口形成し、０.１Ｃで５０％Ｓ℃まで充電し、４〜６時間静置後、再び１Ｃで３サイクル充放電させ、２５℃の電池容量が得られ、再び室温で０.５Ｃ充電し、低温（−３０℃、−２０℃、−１０℃）で０.５Ｃ放電する。低温測定終了後、電池を室温に放置して一回充放電させ、低温回復率を計算する。具体的な結果は表２に示した通りである。
【００４６】
以下の方法で低温回復率を計算する。
低温回復率＝低温測定前２５℃電池容量／低温測定後２５℃電池回復容量×１００％
【００４７】
【表２】
2015095455.tif 000004
【００４８】
本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【図２】
2015095455.tif 000005
【図１】
2015095455.tif 000006
【図３】
2015095455.tif 000007